(57)【要約】【課題】低コストで、耐摩耗性があり、パール調であり、且つ、マット調の部分とグロス調の部分で絵柄などが表現された印刷物とそれを用いた包装材料を提供する。【解決手段】基材１上に撥液性を有する着色ニス層２で絵柄を設け、少なくともその絵柄のニス層を含む範囲上に紫外線硬化型グロスニス層３を設け、撥液性を有する着色ニス層の有無により、紫外線硬化型グロスニス層が平滑に塗布された部分と、撥液性を有するニス層上に紫外線硬化型グロスニスが斑点状に凝集している部分があり、撥液性を有する着色ニス層が着色インキを０．１〜０．２重量％含有するニスで設けられている。【選択図】図１
2015139927.tif 000002
【特許請求の範囲】
【請求項１】
基材上に撥液性を有する着色ニス層で絵柄を設け、少なくともその絵柄の着色ニス層を含む範囲上に紫外線硬化型グロスニス層を設け、
前記撥液性を有する着色ニス層の有無により、紫外線硬化型グロスニス層が平滑に塗布された部分と、該撥液性を有する着色ニス層上に該紫外線硬化型グロスニスが斑点状に凝集している部分があり、
前記撥液性を有する着色ニス層が着色インキを０．１〜０．２重量％含有するニスで設けられていることを特徴とする印刷物。
【請求項２】
前記基材上にあらかじめ印刷インキ層が設けられていることを特徴とする請求項1に記載の印刷物。
【請求項３】
前記撥液性を有する着色ニス層が、紫外線硬化型タイプのニスからなることを特徴とする請求項１または２に記載の印刷物。
【請求項４】
請求項１から３のいずれか１項記載の印刷物を用いたことを特徴とする包装材料。
【発明の詳細な説明】
【技術分野】
【０００１】
本発明は、印刷物とそれを用いた包装材料に関するものである。特にパール調で、且つ、マット調の部分とグロス調の部分で絵柄などを表現した付加価値の高い印刷物と、その印刷物を用いた紙器などの包装材料に関するものである。
【背景技術】
【０００２】
従来、食品、化粧品、薬品などの商品、特に内容物の販売価格が高い場合には、一般的に多色刷りによるカラフルな印刷や、ポリ塩化ビニルフィルムやポリプロピレンフィルムをラミネートしてグロス調を出したり、マットニスを使用してマット調の印刷を施したり、金・銀箔などの箔押を行なってメタリック調にしたり、エンボス加工により、凹凸感を表現した高級紙器が使用されている。
【０００３】
たとえば、高級紙器などの外面にマット調の印刷表現を行なう場合は、オレフィン系、あるいはアルキッド系合成樹脂などの合成樹脂系やシリカ系、カオリン系などの無機材料系のマット剤を適量添加したマットニスを印刷面に設け、マット剤がニスの表面に凹凸を付け、光沢を抑えることにより行なっていた。しかしながら、耐摩擦性が弱くマットニスが擦れることによって光沢が出てきてしまう欠点があった。
【０００４】
また、この欠点を改良するために、紫外線硬化型高グロスニスを印刷し硬化させた後に紫外線硬化型低グロスニス（マットニス）を設けてなる印刷物が提案されている（例えば、特許文献１参照）。
【０００５】
しかしながら、ＵＶオフセット印刷機でプロセス４色と特色などの通常印刷を行った後、附属するインラインコータを使用して紫外線硬化型高グロスニスのベタ印刷を行い、さらにＵＶオフセット印刷機で前記高グロスニス上に低グロスニスの印刷を行うので生産工程が長くなり、生産コストが高くなる問題点と、インライン生産ではないので印刷工程数が多くなり、その分、紙の伸縮などにより、印刷見当も不完全で品質的にも問題点が多く実用的でないのが現状である。
【０００６】
上記問題点を解決し、耐摩耗性が優れ、流通工程や使用時において、マット調がなくならない印刷物として開発された印刷物として下記のものがある。
【０００７】
すなわち、基材上に撥液性を有するニス層で絵柄を設け、少なくともその絵柄のニス層を含む範囲上に紫外線硬化型グロスニス層を設け、前記撥液性を有するニス層の有無により、紫外線硬化型グロスニス層が平滑に塗布された部分と、該撥液性を有するニス層上に該紫外線硬化型グロスニスが斑点状に凝集していて、凝集部分のみマット感のある印刷物がある（例えば、特許文献２参照）。
【０００８】
一方、紙箱にパール調の加飾を施す場合、パールインキを印刷する方法や、パール紙を貼り合わせる方法があった。しかし、パールインキを施す方法では、パールインキ上に表面コートを施すとパール調ではなくなってしまうため、耐摩擦性を要求される紙箱などへは使用することができなかった。また、パール紙を貼り合わせる方法では、コスト高になってしまっていた。
【０００９】
公知文献を以下に示す。
【先行技術文献】
【特許文献】
【００１０】
【特許文献１】特開平９−５２４３０号公報
【特許文献２】特許第４５５６４４５号公報
【発明の概要】
【発明が解決しようとする課題】
【００１１】
本発明は上記のような事情に鑑みてなされたもので、低コストで、耐摩耗性があり、パール調であり、且つ、マット調の部分とグロス調の部分で絵柄などが表現された印刷物とそれを用いた包装材料を提供することを課題としている。
【課題を解決するための手段】
【００１２】
本発明は係る課題に鑑みなされたものであり、請求項１の発明は、基材上に撥液性を有する着色ニス層で絵柄を設け、少なくともその絵柄の着色ニス層を含む範囲上に紫外線硬化型グロスニス層を設け、
前記撥液性を有する着色ニス層の有無により、紫外線硬化型グロスニス層が平滑に塗布された部分と、該撥液性を有する着色ニス層上に該紫外線硬化型グロスニスが斑点状に凝集している部分があり、
前記撥液性を有する着色ニス層が着色インキを０．１〜０．２重量％含有するニスで設けられていることを特徴とする印刷物である。
【００１３】
本発明の請求項２の発明は、前記基材上にあらかじめ印刷インキ層が設けられていることを特徴とする請求項1に記載の印刷物である。
【００１４】
本発明の請求項３の発明は、前記撥液性を有する着色ニス層が、紫外線硬化型タイプのニスからなることを特徴とする請求項１または２に記載の印刷物である。
【００１５】
本発明の請求項４の発明は、請求項１から３のいずれか１項記載の印刷物を用いたことを特徴とする包装材料である。
【発明の効果】
【００１６】
本発明の印刷物とそれを用いた包装材料は、低コストで、耐摩耗性があり、パール調であって、且つ、マット調の部分とグロス調の部分で絵柄などが表現され、付加価値が高い。
【図面の簡単な説明】
【００１７】
【図１】本発明の印刷物の一例を模式的に断面で示した説明図である。
【図２】本発明の印刷物の他の例を模式的に断面で示した説明図である。
【発明を実施するための形態】
【００１８】
以下、本発明を実施するための形態につき説明する。
図１は、本発明の印刷物の一例を模式的に断面で示した説明図である。
【００１９】
本発明の一例の印刷物１００は、図１に示すように、基材１上に撥液性を有する着色ニス層２で絵柄を設け、少なくともその撥液性を有する着色ニス層２を含む範囲上に紫外線硬化型グロスニス層３を設けた印刷物である。
【００２０】
先ず、本例の印刷物１００に使用する基材１は、印刷物を提供可能なものであれば任意の材料が使用できる。例えば、紙、プラスチックシート、紙とプラスチックフィルムをラミネートした複合材料、金属箔、金属板、木材などが挙げられる。
【００２１】
印刷物を包装材料として紙器に用いる場合、使用される紙は、主に板紙が多く、例えばマニラボール、コートボール、ノーコートボール、クラフトボール、色ボールなどが使用される。また、贈答用紙器の場合は、マイクロフルート、Ｅフルートなど使用した化粧段ボールが使用される。
【００２２】
さらに、プラスチックシートとしては、ポリエステルシート、ポリ塩化ビニルシート、アクリル樹脂シートなどが使用できる。
【００２３】
紙とプラスチックフィルムをラミネートした複合材料としては、板紙とポリエステルフィルム、ポリプロピレンフィルムなどを熱可塑性樹脂であるポリエチレンや接着剤を介してラミネートした複合材料を使用することもできる。
【００２４】
このように基材１は、被包装体に適した包装に必要な物性、外観に合せて適宜選択することが可能である。
【００２５】
次に、基材１上に撥液性を有する着色ニス層２で絵柄を設け、少なくともその絵柄のニス層２を含む範囲上に紫外線硬化型グロスニス層３を設ける。
【００２６】
前記撥液性を有する着色ニス層２に使用するニスは、特に限定されないが、例えばセルローズ系、ポリアミド系、塩酢ビ系、変性ポリオレフィン系、ゴム系、アクリル系、ウレタン系などの樹脂成分にワックスやシリコンを添加したものが使用でき、好ましくは紫外線硬化型の撥液性を有するニスを使用することが望ましい。
【００２７】
前記紫外線硬化型の撥液性を有するニスの場合は、アクリル系や不飽和ポリエステル系のプレポリマーに、アクリルやスチレンなどのモノマー成分、および光重合開始剤の混合物にワックスやシリコンを添加したものが使用される。
【００２８】
そして、前記撥液性を有する着色ニス層２に使用するニスには、着色インキが０．１〜０．２重量％の割合で含有されている。この範囲で着色インキを含有することにより、撥液性を有する着色ニス層２がパール調に着色されて見える。
【００２９】
着色インキの配合が０．１重量％未満では着色が不充分でパール調にならない。逆に０．２重量％より多く含有させると、しっかり色がついてしまいパール調にならない。
【００３０】
次に、該撥液性を有する着色ニス層２を含む範囲上に設ける紫外線硬化型グロスニス層３に使用する紫外線硬化型グロスニスは、特に限定されないが、例えばアクリル系や不飽和ポリエステル系のプレポリマーに、アクリルやスチレンなどのモノマー成分、光重合開始剤およびその他添加剤を組成成分とするグロスニスが挙げられる。
【００３１】
基材１上に撥液性を有する着色ニス層２で絵柄を設け、少なくともその絵柄のニス層２を含む範囲上に紫外線硬化型グロスニス層３を設ける方法は、特に限定されることはなく、例えば、オフセット印刷方式、グラビア印刷方式、フレキソ印刷方式、シルクスクリーン印刷方式、ロールコーティング方式、リバースコーティング方式などを使用することができる。
【００３２】
オフセット印刷方式に用いるオフセット印刷機は、ＵＶオフセット印刷機を使用し、基材１上に撥液性を有するニスと紫外線硬化型グロスニスをインラインで印刷することにより、印刷の見当精度が非常に高くなり、高付加価値の印刷物が生産できる。
【００３３】
以上のように、基材１上に撥液性を有する着色ニス層２で絵柄を設け、少なくともその
絵柄のニス層２を含む範囲上に紫外線硬化型グロスニス層３を設けることにより、該撥液性を有する着色ニス層２はパール調になり、そして、撥液性を有する着色ニス層２上に設けられた紫外線硬化型グロスニスの部分は、該撥液性を有する着色ニス層２に弾かれ、該ニス層２上に斑点状に凝集し、光を乱反射してマット調になる。
【００３４】
このマット調になった紫外線硬化型グロスニスの部分は、非常に硬く、従来のマットニスを塗布した場合に比較して耐摩擦性が良いので、この印刷物を用いた紙器で包装した商品は、流通工程や使用時に発生する紙器の外面に発生する擦れを防止することができるので、物性面からも優れた加飾方法である。
【００３５】
一方、撥液性を有する着色ニス層２が塗布されていない基材１上に設けられた紫外線硬化型グロスニスの部分は、平滑に塗布されるので光沢があるグロス調になる。
【００３６】
このように１つの基材１上にマット調の部分とグロス調の部分を作り出すことで、インキでの絵柄表現がなくても、撥液性を有する着色ニスと紫外線硬化型グロスニスの組合せで絵柄を表現することができ、また、撥液性を有する着色ニス層のある部分は、パール調に着色されて、高級感があり、付加価値が高い。
【００３７】
次に、本発明の印刷物の他の例について説明する。
図２は、本発明の印刷物の他の例を模式的に断面で示した説明図である。
【００３８】
本発明の他の例の印刷物２００は、図２に示すように、基材１上にあらかじめ、イエロー、マゼンタ、シアン、スミの４色のプロセスインキを使用して、調子物印刷やベタ印刷した印刷インキ層４上に撥液性を有する着色ニス層２で絵柄を設け、少なくともその絵柄のニス層２を含む範囲上に紫外線硬化型グロスニス層３を設けている。
【００３９】
このように、基材上にあらかじめ印刷インキ層４が設けられていることにより、撥液性を有する着色ニス層２や紫外線硬化型グロスニス層３と相まって、独特なデザイン性を有する印刷物が得られる。
【００４０】
次に、本発明の印刷物の好ましい物性、性状としては、先ず、基材１上の該撥液性を有する着色ニス層２の無い部分に塗布された紫外線硬化型グロスニスの平滑な面と、該撥液性を有する着色ニス層２上に塗布された該紫外線硬化型グロスニスの斑点状に凝集している面の光沢度の差が、４０〜８０であることが好ましい。
【００４１】
また、該撥液性を有する着色ニス層２上に紫外線硬化型グロスニスが斑点状に凝集している部分でこの凝集の斑点の長径が３０〜１０００μｍであることが好ましい。
【００４２】
また、該撥液性を有する着色ニス層２上に紫外線硬化型グロスニスが斑点状に凝集している部分で、この凝集の斑点の数が１０２〜１０４個／ｃｍ２であることが好ましい。
【００４３】
また、該撥液性を有する着色ニス層２上に紫外線硬化型グロスニスが斑点状に凝集している部分で、この凝集の斑点の高さが５〜７０μｍであることが好ましい。
【００４４】
また、紫外線硬化型グロスニスが平滑に塗布された部分の該紫外線硬化型グロスニスの硬化膜の厚さが２〜７μｍの範囲であることが好ましい。
【００４５】
そして、紫外線硬化型グロスニスが凝集した斑点の２５％以上が、平滑に塗布された紫外線硬化型グロスニスの硬化膜の厚さよりも、高さが高いことが好ましい。
【００４６】
さらに、撥液性を有する着色ニス層２が、紫外線硬化型タイプのニスからなることが好ましい。
【００４７】
以上のように本発明の印刷物は、図１のように、基材１上に直接、或いは、図２のように、あらかじめ印刷インキ層４を有する基材１上に、撥液性を有する着色ニス層２で絵柄を設け、少なくともその絵柄のニス層２を含む範囲上に紫外線硬化型グロスニス層３を設けることにより、その撥液性を有する着色ニス層２上の部分は、該グロスニスが斑点状に凝集して光を散乱させマット調になり、また該ニス層２のない部分はグロス調となって独特なデザイン性を有し、さらに、着色インキを含有した撥液性を有する着色ニス層のある部分は、パール調に着色されて、高級感のある印刷物が得られる。
【００４８】
そして、その硬化した該グロスニスは非常に硬いため、耐摩擦性が向上し、さらに、パール調を得る方法が、撥液性を有するニスに着色インキを含有させて用いるだけであり、印刷物が、オフセット印刷工程のみで製造できるので印刷見当が非常に良く品質が優れ、且つ１工程で製造できるので生産コストが安くなり、その印刷物は、品質性、デザイン性の優れた高付加価値のあるものとなる。
【００４９】
上記した本発明の印刷物は、紙器などの包装材料に用いることができ、さらには、ポスターやチラシなどの商業印刷物、書籍やそのカバー、テーブルクロス、壁紙に用いたり、コピーなどによる偽造防止用途に用いたりすることができる。
【実施例】
【００５０】
以下に、本発明の具体的実施例について説明する。
【００５１】
＜実施例１＞
本発明の印刷物は、図１に示すように、基材１である板紙（王子製紙（株）のＯＫボール）上に、アクリル系プレポリマーにアクリルモノマーを希釈剤として用い、これにワックス及びシリコンを添加した紫外線硬化型の撥液性を有するニスに、さらに、紫外線硬化型のオフセットインキ（赤）を、０．１重量％になるように含有させた紫外線硬化型の撥液性を有する着色ニスで、絵柄を、ＵＶオフセット印刷機の１ユニット目のＰＳ版で印刷し、該絵柄部分に紫外線を照射して該撥液性を有するニスを硬化させ、撥液性を有する着色ニス２を設けた。
【００５２】
次に、連続してアクリル系プレポリマーにアクリルモノマーを希釈剤として用いた紫外線硬化型グロスニスを、２ユニット目のフレキソコーターによりベタ柄で印刷し、同様に紫外線を照射して該グロスニスを硬化させ、紫外線硬化型グロスニス層３を設け、実施例１の印刷物を作成した。
【００５３】
＜実施例２＞
紫外線硬化型の撥液性を有するニスに含有させる紫外線硬化型のオフセットインキ（赤）を、０．１５重量％になるように含有させた紫外線硬化型の撥液性を有する着色ニスを用いた以外は、実施例１と同様にして、実施例２の印刷物を作成した。
【００５４】
＜実施例３＞
紫外線硬化型の撥液性を有するニスに含有させる紫外線硬化型のオフセットインキ（赤）を、０．２重量％になるように含有させた紫外線硬化型の撥液性を有する着色ニスを用いた以外は、実施例１と同様にして、実施例３の印刷物を作成した。
【００５５】
以下に、本発明の比較例について説明する。
【００５６】
＜比較例１＞
紫外線硬化型の撥液性を有するニスに含有させる紫外線硬化型のオフセットインキ（赤）を、０．０５重量％になるように含有させた紫外線硬化型の撥液性を有する着色ニスを用いた以外は、実施例１と同様にして、比較例１の印刷物を作成した。
【００５７】
＜比較例２＞
紫外線硬化型の撥液性を有するニスに含有させる紫外線硬化型のオフセットインキ（赤）を、０．２５重量％になるように含有させた紫外線硬化型の撥液性を有する着色ニスを用いた以外は、実施例１と同様にして、比較例２の印刷物を作成した。
【００５８】
＜比較例３＞
紫外線硬化型の撥液性を有するニスに含有させる紫外線硬化型のオフセットインキ（赤）を、０．３量％になるように含有させた紫外線硬化型の撥液性を有する着色ニスを用いた以外は、実施例１と同様にして、比較例３の印刷物を作成した。
【００５９】
＜比較結果＞
実施例と比較例の印刷物をそれぞれ評価した。以下に、その比較結果について説明する。
【００６０】
（外観）
目視による確認を行った。その結果、実施例と比較例の印刷物は、いずれも、撥液性を有するニスのある絵柄部は、マット調になり、撥液性を有するニスのない部分はグロス調の印刷物が作成できた。
【００６１】
しかし、実施例１から３の印刷物は、いずれもパール感が得られたが、比較例１の印刷物では着色がほとんど感じられず、パール感が得られなかった。また、比較例２、３の印刷物では着色が濃く、パール感が得られなかった。
【００６２】
（摩擦試験）
学振式耐摩擦試験機でクラフト紙を用いて荷重５００ｇで２００回の摩擦試験を行なった。その結果、実施例と比較例の印刷物のいずれも外観上の変化はなかった。
【００６３】
比較として従来のマット剤としてシリカ微粉末を添加したマットニスでコーテイングし、硬化させた印刷物について実施したところ、帯状に光沢のある筋が出てしまった。
【００６４】
（光沢度）
印刷物のグロス部とマット部の光沢度をハンディ光沢度計（（株）堀場製作所製の商品名グロスチェッカＩＧ−３３０）で６０度反射を測定した。
【００６５】
その結果、実施例と比較例の印刷物のいずれもグロス部で７０〜９０、マット部で１０〜３０であり、グロス部とマット部の光沢の差が明確であった。
【００６６】
（斑点の高さ）
実施例と比較例の印刷物のマット部の凝集した紫外線硬化型グロスニスの斑点の高さを形状測定器（（株）ミツトヨ製の商品名コントレーサＣＢＨ−４１１）で測定した。
【００６７】
その結果、実施例と比較例の印刷物のいずれも凝集した紫外線硬化型グロスニスの斑点の高さは、５〜７０μｍであり、特に、斑点の２５％以上は１５μｍ以上あった。
【００６８】
比較として従来のマット剤入りマットニスでコーテイングし、硬化させた印刷物の凹凸を測定したところ、およそ２μｍ程度であった。
【００６９】
以上のように本発明の印刷物は、基材１上に、あるいは、基材１に印刷層４を設けた上に、撥液性を有する着色ニス層２で絵柄を設け、少なくともその絵柄のニス層２を含む範囲上に紫外線硬化型グロスニス層３を設けることにより、その撥液性を有する着色ニス層２は、パール調となり、且つ、着色ニス層２上の部分で該グロスニスが斑点状に凝集して光を散乱させマット調になり、また、該ニス層２のない部分はグロス調となって独特なデザイン性を有する印刷物が得られる。
【００７０】
そして、その硬化した該グロスニスは非常に硬いため、耐摩擦性が向上し、さらにオフセット印刷工程のみで製造できるので印刷見当が非常に良く品質が優れ、且つ１工程で製造できるので生産コストが安くなった。
【００７１】
その印刷物を用いて包装材料を製造した結果、品質性、デザイン性の優れた高付加価値の高級紙器が得られた。
【符号の説明】
【００７２】
１・・・基材
２・・・撥液性を有する着色ニス層
３・・・紫外線硬化型グロスニス層
４・・・印刷層
【図１】
2015139927.tif 000003
【図２】
2015139927.tif 000004